(57)【要約】  約２０重量％〜約８５重量％のポリオレフィン成分と、約２０重量％〜約４５重量％の粒子成分と、を含む、フィルムであって、フィルムの坪量は、約５ｇｓｍ〜約２５ｇｓｍであり、フィルムは、活性化され、約２０％超の工学的歪みを受け、２０００Ｈｚ〜６３００Ｈｚの周波数オクターブ範囲にわたる予測音圧レベルは、約４３ｄＢ未満である、フィルム。【特許請求の範囲】
【請求項１】
フィルムであって、
ａ．２０重量％〜８５重量％のポリオレフィン成分と、
ｂ．２０重量％〜４５重量％の粒子成分と、を含み、
活性化前の該フィルムの坪量は、５ｇｓｍ〜２５ｇｓｍであり、
該フィルムは、活性化され、２０％超の工学的歪みを受け、
該フィルムの、２０００Ｈｚ〜６３００Ｈｚの周波数オクターブ範囲にわたる予測音圧レベルは、４３ｄＢ未満である、フィルム。
【請求項２】
前記ポリオレフィン成分は、直鎖状低密度ポリエチレンポリマー、低密度ポリエチレンポリマー、高密度ポリエチレンポリマー、ポリプロピレンポリマー、及びこれらの混合物からなる群から選択され、好ましくは、前記ポリオレフィン成分は、直鎖状低密度ポリエチレンポリマー及び低密度ポリエチレンポリマーからなる群から選択される、請求項１に記載のフィルム。
【請求項３】
前記ポリオレフィン成分の密度は、０．９１ｇ／ｃｍ３〜０．９５ｇ／ｃｍ３である、請求項１又は２に記載のフィルム。
【請求項４】
１重量％〜３０重量％の弾性樹脂、好ましくは、１５重量％未満の弾性樹脂を更に含む、請求項１〜３のいずれか一項に記載のフィルム。
【請求項５】
前記弾性樹脂は、プロピレン系エラストマー、プロピレンエチレンコポリマー、及びスチレンブロックコポリマー樹脂からなる群から選択され、好ましくは、前記弾性樹脂は、プロピレン系エラストマーであり、好ましくは、前記弾性樹脂の結晶化度又はエンドブロック含量は、５％〜３３％である、請求項４に記載のフィルム。
【請求項６】
前記粒子成分は、摩擦低減粒子及び乳濁剤粒子からなる群から選択され、好ましくは、前記粒子成分は、ＣａＣＯ３、ＴｉＯ２、及びこれらの組み合わせからなる群から選択され、好ましくは、前記粒子成分の密度は、１．８ｇ／ｃｍ３〜４．５ｇ／ｃｍ３であり、好ましくは、前記粒子成分の密度は、前記ポリオレフィン成分の密度の少なくとも２倍である、請求項１〜５のいずれか一項に記載のフィルム。
【請求項７】
前記フィルムは、１．５２ｍｍピッチの工具で活性化され、該工具の係合深さは、０．５０８ｍｍ〜１．２７ｍｍである、請求項１〜６のいずれか一項に記載のフィルム。
【請求項８】
前記フィルムは、２０％〜７０％の工学的歪みを受ける、請求項１〜７のいずれか一項に記載のフィルム。
【請求項９】
前記フィルムの、２０００Ｈｚ〜６３００Ｈｚの周波数オクターブ範囲にわたる予測音圧レベルは、４０ｄＢ未満である、請求項１〜８のいずれか一項に記載のフィルム。
【請求項１０】
前記フィルムは、おむつ、パンツ、おむつ若しくはパンツ用の吸収性挿入部材、生理用ナプキン、及びパンティライナーからなる群から選択される吸収性物品内に組み込まれ、かつ／又は前記フィルムは、パッケージ若しくは包装紙内に組み込まれ、かつ／又は前記フィルムは、バックシート、ウエストバンド、締着部材、及び耳部からなる群から選択される吸収性物品の構成要素内に組み込まれている、請求項１〜９のいずれか一項に記載のフィルム。
【発明の詳細な説明】
【技術分野】
【０００１】
本発明は、ポリオレフィン成分と、粒子成分と、を含む、フィルムに関する。フィルムの坪量は、約５ｇｓｍ〜約２５ｇｓｍである。フィルムは、活性化され、約２０％超の工学的歪み（engineering strain）を受ける。フィルムの、２０００Ｈｚ〜６３００Ｈｚの周波数オクターブ範囲にわたる予測音圧レベルは、約４３ｄＢ未満である。
【背景技術】
【０００２】
フィルムは、通常、障壁として使用される。保護用パッケージとして使用されるフィルム又は吸収性製品において使用されるフィルムなどの液不透過性でかつ水分不透過性であるように設計されているフィルムもあれば、おむつ又は成人用失禁製品において使用されるフィルムなど液不透過性でかつ水分透過性であるように設計されているフィルムもある。
【０００３】
場合によっては、ノイズがあまり発生しない製品又はパッケージが所望される場合がある。女性用パッド、成人用失禁製品、タンポン、及びこれらの包装などの製品は、個別に分離していることが所望されるので、これらの製品及びパッケージは、できるだけノイズの発生量が少ないことが好ましい。おむつのような他の製品及び高品質なパッケージは、布地の外観及び手触りを模倣することを追求しているので、プラスチック製の発音材料はあまり所望されない。
【０００４】
音は、物体を取り囲む空気を押す物体の振動、並びに高圧帯及び低圧帯の生成の結果として生じる。これらの高圧帯及び低圧帯は、ヒトの耳が音として知覚する縦波である。それぞれの音は、デシベル（ｄＢ）単位で測定される音圧レベルとして既知の大きさ及びヘルツ（Ｈｚ）単位で測定される周波数で説明することができる。ヒトの聴覚系は、外耳道の共鳴により、２，０００〜５，０００Ｈｚが最も敏感である。特定の大きさ及び周波数の入力、並びに物体の凝集性、剛性、及び減衰特性の結果として物体は振動する。フィルムを含有する製品によって発生するノイズを減少させる１つの方法は、フィルムによって発生するノイズを減少させることである。これは、フィルムの剛性を低下させるか、フィルムの凝集性を増大させるか、又はフィルムの減衰特性を変更することによって実現することができる。
【０００５】
弾性フィルムの剛性は、フィルムのヤング率Ｅを使用して算出することができる。ヤング率は、対象の歪みにおける応力−歪み曲線の勾配である。典型的には、フィルムは、不均等であるので、引張試験の方向に応じて、ヤング率は異なることとなる。引張試験が実施される速度はまた、結果として生じるヤング率に影響を及ぼすこととなる。測定は、用途に関連する速度で実施されるべきである。
【０００６】
振動している薄いポリオレフィンフィルムが受ける歪みレベルは小さく、ほとんどの場合、フィルムの降伏点未満である。したがって、ヤング率を算出する場合、勘案される歪みは、０．０１〜０．０５である。
【０００７】
フィルムが生産される押出成形及び加工条件は、フィルム上の結晶化度に影響を与えることとなり、ひいては、結果として生じるヤング率及びフィルムによって発生するノイズに影響を与えることとなる。例えば、鋳造押出成形プロセスにおいて、鋳造ロールの温度、冷却ロールの温度及び配列、溶解温度、離型速度、並びにアニールロールの温度は、フィルム上の結晶化度に影響を与えることとなり、フィルムの剛性及びノイズに影響を及ぼす場合がある。
【０００８】
ポリマー構造は、どこでも５％〜９５％が結晶構造である。押出成形処理の条件に加えて、結晶化度はまた、鎖状構造の簡潔性、化学的性質、側鎖分岐（side branching）、及びポリマーがアイソタクチックか、シンジオタクチックか、又はアタクチックかに依存することとなる。ポリマー内の結晶化量を測定するために使用される既知の方法のうちいくつかは、示差走査熱量測定法、Ｘ線回折を使用し、又は結晶層及び非晶相の密度が既知である場合、密度の測定による。ポリマー構造の結晶性が大きいほど、ヤング率及び結果として生じるフィルムによって発生するノイズは大きくなる。例えば、これらの典型的な結晶化度が４５〜５５％であるので、低密度ポリエチレンなどのより高い側鎖分岐を有する樹脂を多く含有する樹脂ブレンドが好ましい。アイソタクチックポリプロピレンなどの鎖規則性を有するポリマーの含量が少ない場合が好ましく、典型的な結晶化度は、７０％〜８０％である。
【０００９】
熱可塑性フィルムの逐次引き伸ばしは、典型的には、溝付きローラ間又は歯付きローラ間にフィルムを走らせることを伴う。フィルムがローラ間を通過する際、ローラ上の溝又は歯は、噛み合い、フィルムを伸長させる。逐次引き伸ばしにより、フィルム全体にわたって均等に離間され、少しずつ何度もフィルムを伸長することができる。噛み合う歯が係合する深さにより、伸長の度合いを制御することができる。リング・ローリングと称されるある種類の逐次引き伸ばしがある。
【発明の概要】
【発明が解決しようとする課題】
【００１０】
したがって、本発明の目的は、２０００Ｈｚ〜６３００Ｈｚの周波数オクターブ範囲にわたる予測音圧レベルが約４３ｄＢ未満であるフィルムを生産することである。
【課題を解決するための手段】
【００１１】
本発明は、約２０重量％〜約８５重量％のポリオレフィン成分と、約２０重量％〜約４５重量％の粒子成分と、を含む、フィルムに関する。本発明のフィルムの活性化前の坪量は、約５ｇｓｍ〜約２５ｇｓｍである。フィルムは、活性化され、約２０％超の工学的歪みを受ける。本発明のフィルムの、２０００Ｈｚ〜６３００Ｈｚの周波数オクターブ範囲にわたる予測音圧レベルは、約４３ｄＢ未満である。任意選択的に、フィルムは、約１重量％〜約３０重量％の弾性樹脂を含み得る。本発明のフィルムは、吸収性物品、及び／又はパッケージ、及び／又は包装紙において使用することができる。
【図面の簡単な説明】
【００１２】
【図１】本発明により製造された吸収性物品の斜視図である。
【図２】騒音測定装置の模式図である。
【図３】騒音測定装置の回転機構の模式図である。
【発明を実施するための形態】
【００１３】
本明細書で使用する時、以下の用語は以下の意味を有する。
本明細書で使用する時、用語「吸収性物品」とは、身体滲出物を吸収及び収容するデバイスを指し、より具体的には、着用者の身体に接触させるか又は隣接させて、身体から排出される様々な滲出物を吸収及び収容するデバイスを指す。吸収性物品としては、おむつ、パンツ、トレーニングパンツ、おむつ又はパンツ用の吸収性挿入部材、成人用失禁下着、生理用ナプキン及びパンティライナーなどの女性用衛生製品、胸パッド、ケアマット、よだれ掛け、創傷包帯製品などを挙げることができる。本明細書で使用する時、用語「体液」又は「身体滲出物」とは、尿、血液、膣排泄物、母乳、汗及び糞便を包含するが、これらに限定されない。
【００１４】
本明細書で使用する時、用語「吸収性コア」とは、体液の獲得、移送、分配及び貯蔵を含む、物品の流体処理特性に主として関与する吸収性物品の構成要素を指す。そのようなものとして、吸収性コアは、典型的には吸収性物品のトップシート、バックシート又は外側カバーを含まない。
【００１５】
本明細書で使用する時、用語「結合した」とは、少なくともその一部において（粘着又は接着して）取り付けられた異なる材料を指す。取り付け部分は、ランダムであってもよく、又はストライプ、螺旋、点、及び同種のものなどの模様を有してもよい。取り付け部分は、周辺部に位置しても、表面区域にわたり位置しても、又はその両方に位置してもよい。当該技術分野において既知の好適な取り付け手段を使用してもよく、接着剤、熱、圧力、クリンピング、超音波、（水素結合又は他の粘着力を介する）化学的、機械的（例えば、締着具、エンタングルメント）、液圧利用装置、真空、並びにこれらの組み合わせを含むがこれらに限定されない。
【００１６】
本明細書で使用する時、用語「おむつ」は、一般に乳幼児及び失禁症者により着用者の腰及び脚を囲むように胴体下部周りに着用される、並びに尿及び糞便排泄物を受け入れて封じ込めるように特別に適合された、吸収性物品を指す。本明細書で使用する時、用語「おむつ」はまた、以下で定義されている「パンツ」も含む。
【００１７】
本明細書で使用する時、用語「使い捨て」とは、その通常の意味において、様々な期間にわたる限られた使用回数、好ましくは約２０回未満、より好ましくは約１０回未満、更により好ましくは約５回未満、最も好ましくは約２回未満の後、処分又は廃棄される物品を意味するために使用される。
【００１８】
本明細書で使用する時、用語「接合された」とは、ある要素を他方の要素に直接固着することによって、その要素が他方の要素に直接固定された構成、及びある要素を（複数の）中間部材に固着し、それを次に他の要素に固着することによって、その要素が他方の要素に間接的に固定された構成を包含する。
【００１９】
用語「長手方向」は、物品のウエスト縁部から対向するウエスト縁部までにわたり、かつ物品の最長直線の長さに対して概ね平行な方向を指す。長手方向の±４５°以内の方向は、「長手方向」であると見なされる。
【００２０】
用語「横方向」は、物品の側縁部から対向する側縁部までわたり、長手方向に対して概ね直角であって長手方向と同一平面内にある方向を指す。横方向の±４５°以内の方向は、「横方向」であると見なされる。
【００２１】
本明細書で使用する時、用語「不織布」とは、マトリックスを形成してインターレイされているが、識別できる繰り返し性がない、個別の繊維の構造を有するウェブを指す。不織布ウェブは、当業者に既知の種々の方法、例えば、メルトブローイング、スパンボンディング、ウェットレイイング、エアレイイング、及び様々なボンディング−カーディング法により形成することができる。
【００２２】
用語「パンツ」又は「トレーニングパンツ」は、本明細書で使用する時、乳幼児又は成人の着用者のために設計された、腰部開口及び脚部開口を有する使い捨て衣類を指す。パンツは、着用者の脚を脚部開口に挿入し、パンツを着用者の下部胴体の周囲の位置にまで滑らせることによって着用者の所定位置に配置することができる。パンツは、任意の好適な技術によって予備成形することができ、その例としては、再締着可能及び／又は再締着不可能な結合（例えば、シーム、溶接、接着、凝集結合、締着具など）を使用して、物品の一部分を一緒に接合することが挙げられるが、これらに限定されない。パンツは、物品の周囲に沿った任意の場所で予備成形することができる（例えば、側部固定、前側腰部固定）。用語「パンツ」が本明細書で使用されるが、パンツはまた、通常、「クローズド式おむつ（closed diaper）」、「予備締着式おむつ（prefastened diaper）」、「プルオン式おむつ」、「トレーニングパンツ」、及び「おむつパンツ」とも称される。好適なパンツは、１９９３年９月２１日にＨａｓｓｅ，ｅｔ  ａｌ．に発行された米国特許第５，２４６，４３３号、１９９６年１０月２９日にＢｕｅｌｌ  ｅｔ  ａｌ．に発行された米国特許第５，５６９，２３４号、２０００年９月１９日にＡｓｈｔｏｎに発行された米国特許第６，１２０，４８７号、２０００年９月１９日にＪｏｈｎｓｏｎ  ｅｔ  ａｌ．に発行された米国特許第６，１２０，４８９号、１９９０年７月１０日にＶａｎ  Ｇｏｍｐｅｌ  ｅｔ  ａｌ．に発行された米国特許第４，９４０，４６４号、１９９２年３月３日にＮｏｍｕｒａ  ｅｔ  ａｌ．に発行された米国特許第５，０９２，８６１号、２００２年６月１３日に出願された、発明の名称が「Ｈｉｇｈｌｙ  Ｆｌｅｘｉｂｌｅ  Ａｎｄ  Ｌｏｗ  Ｄｅｆｏｒｍａｔｉｏｎ  Ｆａｓｔｅｎｉｎｇ  Ｄｅｖｉｃｅ」である、米国特許公開第２００３／０２３３０８２号、１９９９年４月２７日にＫｌｉｎｅ  ｅｔ  ａｌ．に発行された米国特許第５，８９７，５４５号、１９９９年９月２８日にＫｌｉｎｅ  ｅｔ  ａｌ．に発行された米国特許第５，９５７，９０８号に開示されている。
【００２３】
本明細書で使用する時、用語「領域」とは、周囲の又は隣接した材料と、物理的に、化学的に、又は視覚的に区別できる材料を含む地帯又は区域を指す。材料の種々の領域は、その間に移行領域を包含してもよい。領域は、ｚ次元において又はｘｙ次元において配置され得る。本明細書で使用する時、用語「ｚ次元」とは、構造体又は物品の長さ及び幅に直交する次元を指す。ｚ次元は、通常、構造体又は物品の厚さに一致する。本明細書で使用する時、用語「ｘｙ次元」とは、部材、コア又は物品が平らに展開した状態にある時、部材、コア又は物品の厚さに直交する平面を指す。ｘｙ次元は、通常、平らに展開した状態にある構造体又は物品の長さ及び幅にそれぞれ一致する。
【００２４】
本発明のフィルムの坪量は、約５ｇｓｍ〜約２５ｇｓｍ、約１５ｇｓｍ〜約２５ｇｓｍ、約１３ｇｓｍ〜約１５ｇｓｍ、約１２ｇｓｍ〜約１４ｇｓｍ、約１１ｇｓｍ〜約１３ｇｓｍ、約８ｇｓｍ〜約１２ｇｓｍ、約２５ｇｓｍ未満、約２０ｇｓｍ未満、約１５ｇｓｍ未満、約５ｇｓｍ超、約８ｇｓｍ超、約１０ｇｓｍ超であってもよい。坪量の測定は、活性化前に行われる。
【００２５】
本発明のフィルムは、約２０重量％〜約８０重量％のポリオレフィン成分を含み得る。ポリオレフィン成分は、直鎖状低密度ポリエチレンポリマー、低密度ポリエチレンポリマー、高密度ポリエチレンポリマー、ポリプロピレンポリマー、直鎖状中密度ポリエチレンポリマー、及びこれらの混合物からなる群から選択されてもよい。ポリオレフィン樹脂の生産プロセスの最適化のための開発によって、この用途にもまた好適であり得る、このグループにおいて述べられるポリオレフィンのバージョンの変形例がもたらされ得る。ポリオレフィン成分の密度は、約０．９１ｇ／ｃｍ３〜約０．９５ｇ／ｃｍ３であり得る。
【００２６】
ポリオレフィン成分は、フィルム若しくは繊維ウェブ上への溶融押出による直接的な積層に加工可能である熱可塑性ポリオレフィンポリマー又はコポリマーの分類のうち任意であってもよい。本発明の実施に好適な複数種の熱可塑性ポリマーは、ポリエチレン、ポリプロピレンなどの最も一般的なエチレン若しくはプロピレン系ポリマー、並びにエチレン酢酸ビニル（ＥＶＡ）、エチレンアクリル酸メチル（ＥＭＡ）及びエチレンアクリル酸（ＥＡＡ）などのコポリマー、又はかかるポリオレフィンのブレンドを含むオレフィン系ポリマーである。
【００２７】
粒子成分は、フィルムの約２０重量％〜約５０重量％、約３５重量％〜約４５重量％、約３０重量％〜約４０重量％、約２５重量％〜約３５重量％、約２５重量％〜約４０重量％、約５０重量％未満、約４５重量％未満、約４０重量％未満、約２０重量％超、約２５重量％超、約３０重量％超の量で存在してもよい。
【００２８】
粒子成分は、摩擦低減粒子及び乳濁剤粒子からなる群から選択されてもよい。粒子成分は、ＣａＣＯ３、ＴｉＯ２、及びこれらの組み合わせからなる群から選択されてもよい。粒子成分の密度は、約１．８ｇ／ｃｍ３〜約４．５ｇ／ｃｍ３であってもよい。粒子成分の密度は、ポリオレフィン成分の密度の少なくとも約２倍の密度であってもよい。摩擦低減粒子、顔料、乳濁剤として他の粒子が使用されてもよく、又は他の利益をもたらすために他の粒子が使用されてもよい。一部の例は、クレイ、シリカ、アルミナ、硫酸バリウム、炭酸ナトリウム、タルク、硫酸マグネシウム、ゼオライト、硫酸アルミニウム、珪藻土、炭酸マグネシウム、炭酸バリウム、カオリン、マイカ、炭素、酸化カルシウム、酸化マグネシウム、及び水酸化アルミニウムである。
【００２９】
フィルムは、熱可塑性ポリマーを好適な添加剤と配合し、充填剤を孔形成して、エンボス加工及び不織布ウェブと積層するための押出品又はフィルムを提供することによって得ることができる。ＣａＣＯ３は、通常の充填剤である。ポリオレフィンの微孔性−成形可能組成物、無機又は有機孔形成充填剤及び微孔性シート材を製造するための他の添加剤は既知である。この方法は、ラインで実施されてもよく、既知の積層体製造方法より、製造及び／又は材料において経済的である。更に、上で展開されたように、微孔性−成形可能ポリマー組成物は、米国特許第５，２００，２４７号に記載されているように、アルカノイルポリマー及びポリビニールアルコールのブレンドなどのポリマーのブレンドから得ることができる。更に、アルカノイルポリマー、分解スターチ（destructured starch）、及びエチレンコポリマーのブレンドが米国特許第５，４０７，９７９号に記載の微孔性−成形可能ポリマー組成物として使用されてもよい。これらのポリマーブレンドにより、逐次引き伸ばし時に微多孔性を提供するために、孔形成充填剤を使用する必要がなくなる。むしろ、フィルムが周囲温度又は室温で延伸すると、フィルム自体における異なるポリマー相により、微小空洞が生成される。
【００３０】
本発明のフィルムは、活性化され、約１５％超、約２０％超の工学的歪みを受け得る。フィルムは、約２０％〜約７０の工学的歪みを受け得る。フィルムは、工具の係合深さが約０．５０８ｍｍ〜約１．２７ｍｍであるように、１．５２ｍｍピッチの工具で活性化され得る。
【００３１】
本発明のフィルムは、弾性樹脂を含んでもよい。弾性樹脂は、フィルムの約１重量％〜約３０重量％、約５重量％〜約３０重量％、約２５重量％〜約３５重量％、約１５重量％〜約２０重量％、約１５重量％〜約１８重量％、約１０重量％〜約１５重量％、約５重量％〜約１０重量％、約３５重量％未満、約３０重量％未満、約２５重量％未満、約２０重量％未満、約１重量％超、約５重量％超、約１０重量％超、約１５重量％超の量で存在してもよい。弾性樹脂は、プロピレン系エラストマー、プロピレンエチレンコポリマー、スチレンブロックコポリマー樹脂からなる群から選択されてもよい。一部の例は、ポリ（エチレン−ブテン）、ポリ（エチレン−ヘキセン）、ポリ（エチレン−オクテン）、ポリ（エチレン−プロピレン）、ポリ（スチレン−ブタジエン−スチレン）、ポリ（スチレン−イソプレン−スチレン）、ポリ（スチレン−エチレン−ブチレン−スチレン）、ポリ（エステル−エーテル）、ポリ（エーテル−アミド）、ポリ（エチレン−ビニルアセテート）、ポリ（エチレン−メチルアクリレート）、ポリ（エチレン−アクリル酸）、ポリ（エチレンブチルアクリレート）、ポリウレタン、ポリ（エチレン−プロピレン−ジエン）、エチレン−プロピレンゴム、及びこれらの混合物である。弾性樹脂の結晶化度又はエンドブロック（end block）含量は、約５％〜約３０％であり得る。
【００３２】
紫外線、酸化剤、高温にさらされた場合、フィルムの安定性を改善し、かつ／又は結果として生じるフィルムの生産又は加工を補助するために、熱安定剤、ＵＶ安定剤、酸化防止剤、ブロッキング防止剤、潤滑剤、静電気防止剤、及びスリップ剤、並びに他の添加剤を配合物に添加してもよい。かかる添加剤の例としては、脂肪族アミン、フェノール系及び亜リン酸塩系酸化防止添加剤が挙げられるが、これらに限定されない。
【００３３】
本発明に好適なフィルムは、通気性フィルムであってもよい。通気性フィルムは、内部微細孔性を含有するように延伸された、充填剤を含有するポリマーフィルムである。通気性フィルムは、米国特許第４，４７２，３２８号に記載されている。
【００３４】
本発明のフィルムは、包装フィルムにおいて有用であり得る。更に、本発明のフィルムは、吸収性物品又はバックシート、ウエストバンド、締着部材、及び耳部などの吸収性物品の構成要素において有用であり得る。
【００３５】
図１は、本発明の吸収性物品、例えばおむつ２０を示し、液体透過性トップシート１０、トップシート１０に少なくとも部分的に接合したバックシート１２、トップシート１０及びバックシート１２の間に少なくとも部分的に配設された吸収性コア１８、トップシート１０の長手方向縁部２２に沿った第１のカフ１６を含む。ある実施形態では、吸収性物品は、外側カバー、サイドパネル、弾性機構、締着系、及びこれらの組み合わせからなる群から選択される、１つ又は２つ以上の構成要素を更に含んでもよい。
【００３６】
外側カバー（これはバックシートを含み得る）は、シャーシを形成し、おむつの他の構成要素はこの上に加えられて、おむつの一体型構造を形成する。代替実施形態では、製造業者が物品を予備成形してパンツを作製してもよい。本明細書で使用する時、用語「パンツ」とは、乳幼児又は成人の着用者のために設計されたウエスト開口及び脚部開口を有する使い捨て衣類を指す。パンツは、着用者の脚を脚部開口に挿入し、パンツを着用者の下部胴体の周囲の位置にまで滑らせることによって着用者の所定位置に配置することができる。パンツは、任意の好適な技法によって予備成形されてもよく、その例としては、再締着可能及び／又は再締着不可能な結合（例えば、シーム、溶接、接着、凝集結合、締着具など）を使用して、物品の一部分を一緒に接合することが挙げられるが、これらに限定されない。本明細書では用語「パンツ」が用いられるが、パンツは通常「閉じたおむつ」、「前もって締結されたおむつ」、「プルオンおむつ」、「トレーニングパンツ」及び「おむつパンツ」とも呼ばれる。好適なパンツは、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許公開第２００３／０２３３０８２号に開示されている。
【００３７】
本発明の吸収性物品は、トップシート１０を含む。トップシートは、柔軟で、柔らかな感触で、着用者の皮膚を刺激しないものであることが好ましい。トップシートは、一方向又は二方向に弾性的に伸縮可能であってもよい。トップシートは、少なくとも１つの長手方向縁部２２を有し、ほとんどの場合２つを有する。更にトップシートは、液体透過性であり、液体（例えば、経血、尿、及び／又は液状の糞便など）がその厚みを通って容易に浸透可能なものである。好適なトップシートは、織布及び不織布材料、孔あき又はハイドロフォーミングされた熱可塑性フィルム、多孔質発泡体、網状発泡体、網状熱可塑性フィルム、及び熱可塑性スクリムなどの広範囲な材料から製造することができる。好適な織布及び不織布材料は、木材若しくは綿繊維などの天然繊維、ポリエステル、ポリプロピレン、若しくはポリエチレン繊維などの合成繊維、又はこれらの組み合わせを含んでもよい。トップシートが繊維を包含するならば、当該技術分野で既知のように、繊維をスパンボンド、カード、湿式、メルトブローン、水流交絡、ないしは別の方法で加工してもよい。短繊維長ポリプロピレン繊維のウェブを含む好適なトップシートとして、Ｉｎｔｅｒｎａｔｉｏｎａｌ  Ｐａｐｅｒ  Ｃｏｍｐａｎｙ（Ｗａｌｐｏｌｅ，ＭＡ）の一部門であるＶｅｒａｔｅｃ，Ｉｎｃ．によってＰ−８の製品名にて製造されるものがある。
【００３８】
本発明における使用に好ましいトップシートは、嵩高不織布トップシート及び孔あきフィルムトップシートから選択される。孔あきフィルムトップシートは、典型的には、身体滲出物を透過させるにもかかわらず非吸収性であり、流体が逆戻りし、着用者の皮膚を再湿潤させる傾向が低い。好適な孔あきフィルムとしては、米国特許第５，６２８，０９７号、同第５，９１６，６６１号、同第６，５４５，１９７号、同第６，１０７，５３９号、及び国際公開第００／６９３８２（Ａ２）号に記載のものが挙げられる。
【００３９】
更に、その上に固体排泄物を付着させるのに適したトップシート材料としては、開口を有する不織布を挙げてもよく、その開口は、少なくとも物品の糞便付着領域と位置整合された部分にある。好適な孔あき不織布は、米国特許第６，４１４，２１５号、同第５，３４２，３３８号、及び同第５，９４１，８６４号、並びに米国特許公開第２００２／０１７３７６号により詳細に記載されている。糞便処理物品の別の実施形態では、かかるトップシートは糞便処理部材と、例えば、下に位置するトップシートと組み合わせることができ、これは上述の特許文献に更に記載されている。
【００４０】
好適な成形フィルムトップシートは、米国特許第３，９２９，１３５号、同第４，３２４，２４６号、同第４，３４２，３１４号、同第４，４６３，０４５号、同第５，００６，３９４号に記載されている。その他の好適なトップシートは、米国特許第４，６０９，５１８号及び同第４，６２９，６４３号に従って製造することができる。このようにして成形されたフィルムは、Ｔｈｅ  Ｐｒｏｃｔｅｒ  ＆  Ｇａｍｂｌｅ  Ｃｏｍｐａｎｙ（Ｃｉｎｃｉｎｎａｔｉ，Ｏｈｉｏ）から「ＤＲＩ−ＷＥＡＶＥ」として、及びＴｒｅｄｅｇａｒ  Ｃｏｒｐｏｒａｔｉｏｎ（Ｒｉｃｈｍｏｎｄ，ＶＡ）から「ＣＬＩＦＦ−Ｔ」として入手可能である。
【００４１】
着用者の皮膚を吸収性コアに収容された液体から隔てるためには、好ましくは、トップシートの少なくとも一部分を疎水性材料で作製するか、疎水性となるように処理する。トップシートが疎水性材料から形成される場合、液体がより速やかにトップシートを通過するようにトップシートの上面の少なくとも一部を親水性処理することが好ましい。トップシートは、これを界面活性剤で処理するか、又は界面活性剤をトップシートに組み入れることによって親水性を付与することが可能である。トップシートを界面活性剤で処理する好適な方法としては、トップシート材料に界面活性剤を噴霧すること及び／又は材料を界面活性剤中に浸漬することが挙げられる。そのような処理及び親水性についてのより詳細な議論は、例えば、米国特許第４，９８８，３４４号、同第４，９８８，３４５号、及び同第４，９５０，２５４号に含まれる。トップシート２４に界面活性剤を組み入れる特定の好適な方法について、米国法定発明登録第Ｈ１６７０号により詳細に議論がなされている。あるいは、トップシートは、疎水性の孔あきウェブ又はフィルムを含んでいてもよい。これは、生産プロセスから親水性処理工程を省き、かつ／又は例えば以下に記載するように、ＳＣＯＴＣＨＧＵＡＲＤのようなポリテトラフルオロエチレン化合物又は疎水性ローション組成物などの、トップシートに疎水性処理を施すことによって実施することが可能である。このような実施形態では、開口は、尿のような水性流体が著しい抵抗を伴うことなく浸透するよう、十分大きいことが好ましい。
【００４２】
トップシートの任意の部分を、当該技術分野において既知のローションでコーティングしてもよい。好適なローションの例として、米国特許第５，６０７，７６０号、同第５，６０９，５８７号、同第５，６３５，１９１号、同第５，６４３，５８８号、及び同第５，９６８，０２５号に記載されるものが挙げられる。ローションは、単独で又は他の剤と組み合わされて、上述の疎水化処理として機能することができる。トップシートはまた、抗菌剤を含むか、又は抗菌剤で処理されてもよく、その一部の例は、国際公開第９５／２４１７３号に開示されている。更に、より布様の外観を与えるために、トップシート、外側カバー又はトップシート若しくは外側カバーの任意の部分にエンボス加工及び／又はつや消し仕上げを施してもよい。
【００４３】
トップシートは、尿及び／又は糞便（固体、半固体、若しくは液体）など、それを通る排出物の浸透を容易にするための１つ又は２つ以上の開口部を含んでもよい。少なくとも一次開口のサイズは、所望の排泄物封入性能を得るために重要である。一次開口が小さ過ぎると、排泄物は、排泄物源及び開口場所の位置合わせがよくないことが原因か、あるいは開口より大きい直径を有する糞便の塊が原因かのいずれか一方で、開口を通過しない場合がある。開口が大き過ぎると、（物品からの）「再湿潤」により汚染される場合がある皮膚の面積が増える。典型的には、開口は約１０ｃｍ２〜約５０ｃｍ２の面積を有するべきである。開口は約１５ｃｍ２〜３５ｃｍ２の面積を有することが好ましい。
【００４４】
更に、トップシートは、トップシートとコアとの間に空隙を提供するために、全体的に又は部分的に弾性を持たせても、収縮性を持たせてもよい。弾性トップシート又は収縮性トップシートを備える代表的な構造体は、米国特許第４，８９２，５３６号、同第４，９９０，１４７号、同第５，０３７，４１６号、及び同第５，２６９，７７５号により詳細に記載されている。
【００４５】
吸収性物品は、トップシート１０の長手方向縁部２２に沿った第１のカフ１６を更に含む。この第１のカフ１６は、液体及び他の身体排出物の封入性の改善をもたらすために有用である。第１のカフ１６は、外側レッグカフ、レッグバンド、サイドフラップ、レッグカフ、又は弾性カフとも称される。米国特許第３，８６０，００３号には、弾性レッグカフを提供するためにサイドフラップ及び１つ又は２つ以上の弾性部材を有する弾性脚部開口部を備える使い捨てのおむつが記載されている。
【００４６】
第１のカフ１６は、多くの異なる構成で構築でき、それには、米国特許第３，８６０，００３号、同第４，６３６，２０７号、同第４，６９５，２７８号、同第４，７０４，１１５号、同第４，７９５，４５４号、同第４，９００，３１７号、同第４，９０９，８０３号（ＵＳＲＥ３４９２０として再発行）、同第５，０８５，６５４号、同第５，４９２，７５１号、同第６，４７６，２８８号、及びＳＩＲ第Ｈ１６３０号に記載されるものが挙げられる。
【００４７】
加えて、本発明の吸収性物品は、同様に液体及び他の身体滲出物の封入性を改善する１つ又は２つ以上の第２のカフを備えてもよい。第２のカフはまた、バリアレッグカフ、内側レッグカフ、又は「立ち上がった（stand-up）」弾性フラップとも称される。米国特許第４，８０８，１７８号及び同第４，９０９，８０３号（ＵＳＲＥ３４９２０として再発行）は、脚領域の封入性を改善する「立ち上がった」弾性フラップを有する使い捨ておむつを記載している。
【００４８】
第１のカフ及び第２のカフは共に、米国特許第４，６９５，２７８号及び同第４，７９５，４５４号に例示されるような二重カフとして提供されてもよい。米国法定発明登録第Ｈ１６３０号に詳細に記載されるように、更なるカフが、本発明の物品に提供されてもよい。
【００４９】
バックシート１２は、流体（例えば、経血、尿及び／又は垂れやすい糞尿）に対して不透過性であっても、なくてもよい。したがって、バックシートの一実施形態は、薄いプラスチックフィルムから製造されるが、他の可撓性液体不透過性又は透過性材料が使用されてもよい。本明細書で使用する時、用語「柔軟性」は、順応性があり、人体の一般的な形状及び輪郭に容易に適合する材料を指す。バックシート１２は、吸収性コアに吸収され、保持された排泄物によってベッドシーツ、パンツ、パジャマ及び下着といった、吸収性物品に接触する用品が濡れることを防止するものである。したがってバックシート１２は、織布材料又は不織布材料、ポリエチレン若しくはポリプロピレンの熱可塑性フィルムなどのポリマーフィルム、及び／又はフィルムコートされた不織布材料などの複合材料（即ち、内側フィルム層及び外側不織布層を有する）を含んでもよい。好適なバックシート１２は、約０．０１２ｍｍ（０．５ｍｉｌ）〜約０．０５１ｍｍ（２．０ｍｉｌ）の厚さを有するポリエチレンフィルムである。例示的なポリエチレンフィルムは、Ｃｌｏｐａｙ  Ｃｏｒｐｏｒａｔｉｏｎ（Ｃｉｎｃｉｎｎａｔｉ，Ｏｈｉｏ）によってＢＲ−１２０及びＢＲ−１２１の製品名にて、またＴｒｅｄｅｇａｒ  Ｆｉｌｍ  Ｐｒｏｄｕｃｔｓ（Ｔｅｒｒｅ  Ｈａｕｔｅ，Ｉｎｄ）によってＸＰ−３９３８５の製品名にて製造されるものである。バックシート１２は、好ましくは、より布地様の外観をもたらすようにエンボス加工及び／又はマット仕上げ（matte finished）が施される。更に、排出物が、バックシートを通過することを防ぎながらも、バックシート１２は、蒸気を吸収性コアから逃がすことができる（即ち、バックシートは通気性である）。バックシート１２の大きさは、吸収性コア１８の大きさ及び選択される厳密な吸収性物品のデザインにより決定される。
【００５０】
バックシート１２及びトップシート１０は、吸収性コアの衣類に面する表面及び着用に面する表面にそれぞれ接して位置付けられる。吸収性コア１８は、好ましくは、当該技術分野において周知のもの等、取り付け手段として知られる任意の方法で、トップシート１０、バックシート１２、又はその両方と接合される。しかしながら、本発明の実施形態は、吸収性コア全体の一部分が、トップシート１０及びバックシート１２のうち一方又はその両方に取り付けられていない場合も想定する。
【００５１】
例えば、バックシート１２及び／又はトップシート１０は、接着剤の均一の連続する層、接着剤のパターン化された層又は接着剤の多数の別個の線、螺旋若しくは点の配列により、吸収性コア１８に又は互いに固定されてもよい。満足のいくものであることが判明した接着剤は、Ｈ．Ｂ．Ｆｕｌｌｅｒ  Ｃｏｍｐａｎｙ（Ｓｔ．Ｐａｕｌ，Ｍｉｎｎ．）によりＨＬ−１２５８又はＨ−２０３１の製品名で製造されている。取り付け手段は、好ましくは、米国特許第４，５７３，９８６号に開示されるように、接着剤のフィラメントの開放パターン網状組織を含む。フィラメントの開放パターン網状組織の代表的な取り付け手段は、米国特許第３，９１１，１７３号、同第４，７８５，９９６号及び同第４，８４２，６６６号に示された装置及び方法により表されるような螺旋模様に旋回された接着剤フィラメントのいくつかの線を含む。あるいは、取り付け手段は、熱接着、圧力接着、超音波接着、動的機械的接着、又は当該技術分野で既知の他の任意の好適な取り付け手段、若しくはこれらの取り付け手段の組み合わせを含んでもよい。
【００５２】
バックシート１２は、好ましくは、熱接着、接着剤による接着、超音波積層などの当該技術分野で既知の各種手段により、一方を他方に接着することが可能な内側層及び外側層を含む。接着剤による接着は、接着剤スロットコーティング、例えば渦又はスプレーパターンなどの高周波数振動パターン及び他の微細デニール並びに／又は広範囲塗布技術を用いることによっても実現可能である。連続的又は断続的に塗布可能な好適な積層接着剤は、Ｆｉｎｄｌｅｙ  Ａｄｈｅｓｉｖｅｓ，Ｉｎｃ．又はＮａｔｉｏｎａｌ  Ｓｔａｒｃｈ  ａｎｄ  Ｃｈｅｍｉｃａｌ  Ｃｏｍｐａｎｙから入手することができる。
【００５３】
バックシートの外側層（又は外側カバー）は異なるプロセスを用いて種々の形態に製造することができる。例えば、外側層は、カードウェブ、結合されたカードウェブ、スパンボンドウェブ、ニードル布、織布などとして形成されて、概ね布様の肌ざわりを着用者に提供することができる。外側層は二酸化チタンなどの他の添加剤を、約０．５％以下、特に約０．３％以下の量で含んでもよい。特定の一実施形態では、外側層は、約９９．５〜１００％のポリプロピレン樹脂及び約０．５％以下の他の添加剤から形成されるスパンボンドウェブを含む。外側層は約１５〜約３０ｇｓｍの坪量、より好ましくは約１５〜約２５ｇｓｍの坪量を有する軽量の材質であることが望ましい。
【００５４】
本発明の物品は、１つ又は２つ以上の吸収性コア１８を更に含んでもよい。吸収性コア１８は、トップシート１０とバックシート１２との間に少なくとも部分的に配置され、使い捨て吸収性物品と適合する任意の大きさ又は形状のものであってよい。広く受け入れられ、商業的に成功した、本発明の吸収性コアとしての使用のための代表的な吸収性構造体は、米国特許第４，６１０，６７８号、同第４，６７３，４０２号、同第４，８８８，２３１号、及び同第４，８３４，７３５号に記載されている。吸収性コアは、米国特許第５，２３４，４２３号及び同第５，１４７，３４５号に詳細に記載されるように、吸収性貯蔵コア全体に位置付けられる化学的に剛化された繊維の獲得／分配コアを含有する二重コアシステムを更に含んでもよい。
【００５５】
一般に、吸収性コア１８は、液体（例えば、経血、尿、及び／又は他の身体排出物）を吸収又は保持できる。吸収性コア１８は、好ましくは圧縮可能であって、適合性があり、着用者の皮膚を刺激しない。吸収性コア１８は、多種多様な大きさと形状（例えば、長方形、楕円形、砂時計形、「Ｔ」字形、Ｉ（犬用の骨）字形、非対称形など）で製造されてもよい。吸収性コア１８は、一般にエアフェルトと呼ばれる粉砕木材パルプ等の吸収性物品に通常使用される、任意の幅広い種々の液体吸収性材料を含んでもよい。吸収性コアにおける使用のための他の好適な吸収材の例としては、捲縮セルロース塊、コフォームを含むメルトブローポリマー、化学的に強化、改質、又は架橋されたセルロース繊維、捲縮ポリエステル繊維などの合成繊維、ピートモス、薄紙の包装紙及び薄片を含む薄紙、吸収性発泡体、吸収性スポンジ、超吸収性ポリマー、吸収性ゲル化材料、又は任意の同等の材料、又は材料の組み合わせ、又はこれらの混合物が挙げられる。
【００５６】
本明細書で論じる「吸収性ゲル材料」及び「超吸収性ポリマー」とは、体液などの水性液と接触する際にこうした流体を吸収しヒドロゲルを形成する材料である。これらの吸収性ゲル化材料は、典型的には、多量の水性体液を吸収することができ、更に適度の圧力下においてそのような吸収された流体を保持することができる。これらの吸収性ゲル化材料は、典型的には、別個の非繊維性粒子の形態である。繊維、発泡体、シート、ストリップ、又は他のマクロ構造などの、他の形態もまた、本明細書における使用のために好適である。連続気泡発泡体の形態の好適な吸収性ゲル材料としては、米国特許第３，５６３，２４３号、同第４，５５４，２９７号、同第４，７４０，５２０号、及び同第５，２６０，３４５号に開示されるものが挙げられる。
【００５７】
吸収性コア１８の構成及び構造はまた、変化してもよい（例えば、吸収性コアが変化するキャリパーゾーンを有してもよく、かつ／又は中央が厚めの外形、親水性勾配、超吸収性勾配、又は低平均密度ゾーン及び低平均坪量ゾーン、例えば、獲得ゾーン、又は１つ若しくは２つ以上の層若しくは構造を有してもよい）。しかしながら、吸収性コア１８の全吸収能力は、設計負荷及び吸収性物品の意図される用途に適合したものでなければならない。更に吸収性コアは、おむつ、失禁用パッド、パンティライナー、標準的な生理用ナプキン、及び夜用生理用ナプキンなどの異なる用途に適応するよう、並びに幼児から成人までの着用者に適応するよう、異なるサイズ及び吸収能力を有していてもよい。吸収性コア１８は、吸収性物品によく用いられる他の吸収性構成要素、例えば、ダスティング層、ウィッキン層若しくは獲得層、又は着用者の快適性を高めるための第２のトップシートを含んでもよい。
【００５８】
本発明のある実施形態では、吸収性物品はまた、トップシート１０とバックシート１２との間に配設された副層を含んでもよい。副層は、身体排出物を受容、貯蔵、又は不動化することのできる任意の材料又は構造体であってもよい。したがって、副層は、単一材料、又は相互に作動的に関連する多くの材料を包含してもよい。更に、副層は、吸収性物品の他の要素と一体であってもよく、あるいは物品の１つ又は２つ以上の要素と直接的に若しくは間接的に接合した１つ又は２つ以上の別々の要素であってもよい。更に、副層は、コアから分離した構造を含んでもよく、あるいは、コアの少なくとも一部の部分を含むか又はその部分であってもよい。
【００５９】
副層としての使用に好適な材料としては、大型連続気泡発泡体、マクロ孔質耐圧縮嵩高不織布、連続気泡発泡体及び独立気泡発泡体の大型寸法粒子状成形物（マクロ及び／又はミクロ孔質）、嵩高不織布、ポリオレフィン、ポリスチレン、ポリウレタン発泡体又は粒子、多数の垂直配向のループ状繊維ストランドを含む構造体、打ち抜き穴又は窪みを有する上述の吸収性コア構造体などが挙げられる。副層の一実施形態は、３Ｍ  Ｃｏｒｐｏｒａｔｉｏｎ（Ｍｉｎｎｅａｐｏｌｉ，Ｍｉｎｎｅｓｏｔａ）からＸＰＬ−７１２４として入手可能な、非圧縮厚みが約１．５ミリメートルである機械的に締着するループランディング要素を含む。別の実施形態は、Ｇｌｉｔ  Ｃｏｍｐａｎｙ（Ｗｒｅｎｓ，Ｇｅｏｒｇｉａ）から入手可能な、１平方メートル当たり１１０グラムの坪量及び７．９ミリメートルの非圧縮厚みを有する、６デニールの捲縮樹脂結合嵩高不織布を含む。他の好適な吸収性及び非吸収性の副層は、米国特許第６，６８０，４２２号及び同第５，９４１，８６４号に記載されている。更に、副層又はその任意の部分は、その要素の性能若しくは他の特性を付加、強化、若しくは変化させるローション若しくは他の既知の物質を包含するか、又はこれらでコーティングされてもよい。
【００６０】
本発明としての使用に好適な吸収性物品としては、おむつ、トレーニングパンツ、失禁用製品、おむつパンツ、使い捨て下着などが挙げられる。好適なトレーニングパンツ及びおむつパンツは、継ぎ合わされた側部又は再締着可能な側部を有することができる。本発明は、トイレトレーニグを後押しするトレーニングパンツ又はおむつパンツでの使用に特に好適である。本発明での使用に好適な、特定のおむつ及びトレーニングパンツは、米国特許第３，８６０，００３号、同第４，６３６，２０７号、同第４，６９５，２７８号、同第４，７０４，１１５号、同第４，７９５，４５４号、同第４，９００，３１７号、同第４，９０９，８０３号（ＵＳＲＥ３４９２０として再発行）、同第５，０８５，６５４号、同第５，４９２，７５１号、同第６，４７６，２８８号、同第６，６２７，７８７号、同第５，５０７，７６０号、同第５，６０９，５８７号、同第５，６３５，１９１号、同第５，６４３，５８８号、同第６，１１８，０４１号、ＳＩＲ第Ｈ１６３０号、米国特許第５，２４６，４３３号、同第５，７６９，８３８号、同第５，８９９，８９５号、同第５，８９９，８９６号、及び同第６，１２０，４８７号に開示されている。好適なトレーニングパンツについて検討している更なる特許は、本明細書において先に開示されている。
【００６１】
本発明の物品はまた、改善されたフィット感及び封じ込めを提供する弾性ウエスト機構と、横方向の張力が吸収性物品の周囲付近に維持されて、吸収性物品を着用者の上で維持するように、第１のウエスト領域及び第２のウエスト領域を重なり合う構成で維持する側部密閉部を形成する締着システムと、を備えてもよい。吸収性物品はまた、ウエスト領域内に伸縮性サイドパネル（図示せず）を備えて、より快適で体型に合ったフィット感及び吸収性物品のより有効な適用を提供する、弾性的に延伸可能な機構を提供することができる。ある実施形態では、前側及び後側サイドパネルがこれらの長手方向縁部に沿って互いに接合されるように、弾性サイドパネルが位置付けられる。このパネルの長手方向縁部に沿った接合は、恒久的であってもよく、再締着可能であってもよい。恒久的な接合部に対して、パネルは、超音波接着、高粘着、接着などを介して、互いに被着され得る。再締着可能な接合部に対して、パネルは、フック及びループ締着部、中共接着材、低粘着接着剤などを介して接合することができる。
【００６２】
本発明のフィルムの、２０００Ｈｚ〜６３００Ｈｚの周波数オクターブ範囲にわたる予測音圧レベルは約４３ｄＢ未満、約４０ｄＢ未満であり得る。フィルムは、内法が、幅１９２ｍｍ、奥行２０３ｍｍ、高さ１９８ｍｍの（図２に図示される）箱を含む試験機構を使用して試験される。箱は、試験中、変形することなく、（図３に図示される）回転機構の重量を保持し、付与された力に耐えることが可能な剛性材料から製造される。あるかかる好適な材料は、厚さ１２ｍｍのＬｅｘａｎである。箱は、試験用ブラケット４１１上にフィルム試料を装着し、必要に応じて調整用回転機構にアクセスするのに十分大きい開口を上面４０１に有する。箱は、ゴム製足場４１２上に装着され、足場は１つずつ、箱の底面のそれぞれのコーナーに存在する。箱４１０の底は、剛性材料で閉鎖されて、箱に安定性を提供している。
【００６３】
長さ１３．１ｃｍ、奥行２．５４ｃｍ、高さ４ｃｍの寸法を有するブロックは、回転機構の支持ベース部４０３上で機能し、箱４１３の前面に取り付けられている。ベース部４０３は、ナイロン又は他の同等の材料から製造される。ベース部４０３は、２つのピン５０３及び５０６を支持し、２つのナイロンプーリー５０１及び５０７は回転自在である。ナイロンプーリーの直径は、７．５ｃｍであり、機構が作動すると、両方のプーリーが同一の速度で回転するようにゴムベルト５０２によって接続されている。ピン５０６の反対端には、ホイール４０２が取り付けられ、機構を操作するために使用される。プーリー４０４及びベルト４０５が箱の中にある際のプーリー４０４及びベルト４０５の側面図が図２に図示される。
【００６４】
装着用ブラケット５０５は、取付点５０４において両方のプーリーに取り付けられている。取付点５０４は、プーリー５０１上のピン５０３から径方向距離２５ｍｍ及びプーリー５０７上のピン５０６から径方向距離２５ｍｍでプーリーに装着される。留め金４１１が装着用ブラケット５０５に取り付けられる。留め金４１１は、少なくとも１００ｍｍ幅であり、留め金の上下にゴムパッド４０７を有して、試験試料を適切に固定する。
【００６５】
留め金４１１と同一の第２の留め金が、第１の留め金に対向して位置するロッド４０８上に装着される。ロッド４０８は、箱４１４の後面の穴を貫通する。穴は、係止機構４０９を含有し、係合離脱すると、留め金４１１は、試料の負荷に対して箱４１４の後方に向かってスライドし、試料試験のための回転機構に装着された留め金に向かってスライドする。
【００６６】
それぞれの留め金４１１は、留め金の上方「顎部に取り付けられた長さ１００ｍｍ、高さ３２ｍｍ、及び厚さ１．５ｍｍの寸法を有するＬｅｘａｎ  ４０６を有する。長さ１００ｍｍ、高さ５４ｍｍ、及び厚さ１．５ｍｍの寸法を有するＬｅｘａｎ  ４１５の第２の片は、留め金の下方顎部に取り付けられる。プレキシグラスを留め金に対して固着させるために使用される手段は、選択された留め金の設計により変わることとなり、規定する意図はない。取り付け部は、試験中、誘発されたストレスに耐えることが可能であるべきである。
【００６７】
装着用ブラケット５０５上の留め金４１１がその最も高い垂直位置へ移動すると、装着用ブラケット５０５は、ロッド４０８上に装着された留め金４１１と平行となるが、それは、垂直距離１０ｍｍにおいてである。この位置において装填された試験試料は、試験片の両端を互いに平行に維持することとなる。
【００６８】
機構が作動すると、装着用ブラケット５０５上の第１の留め金４１１は２３ｍｍの半径で円軌道で回転することとなるが、ロッド４０８上の第２の留め金４１１は静置したままとなる。
【００６９】
１００ｍｍ×１００ｍｍのフィルム試験片を装填するために、係止機構４０９を係止解除して、ロッド４０８を第１の留め金と第２の留め金４１１との間の距離を６７ｍｍに移動させ、設定する。装着用ブラケット５０５上の第１の留め金は、その最も高い垂直位置へ移動し、フィルム試験片は、第１の留め金内の一方の縁部及び第２の留め金内の反対の縁部に固定される。試験片が留め金内に固定されると、係止機構４０９を係止解除し、ロッド４０８上に装着された第２の留め金４１１を後方へスライドさせ、留め金間の距離を１５ｍｍに設定する。係止機構を係止して、第２の留め金が後ろへ移動しないようにする。
【００７０】
箱４０１は、Ｃｌａｓｓｉｆｉｃａｔｉｏｎ  ＡＳＴＭ  Ｅ  ４１３  Ｔｅｓｔ  Ｍｅｔｈｏｄ  Ｅ５９６に従って算出されるように、Ｎｏｉｓｅ  Ｉｓｏｌａｔｉｏｎ  Ｃｌａｓｓ（ＮＩＣ）が３８以上であるＡｕｄｉｏｍｅｔｒｉｃ試験用筐体内に配置される。騒音計のプリアンプを有するマイクロホンが第２の静置された留め金４１１の５０ｍｍ上の試験用筐体内であり、試験試料の中央に配置される。試験を実施する分析者は、騒音計を有する聴音試験チャンバ内に入り、データを収集するために騒音計器具を設定する前にチャンバのドアを閉める。分析者は、試験機構（４０２）のホイールを毎秒１回転の速度で３０秒間回動させ、音圧レベルは、２０００Ｈｚ〜６３００Ｈｚの１／３オクターブ周波数の範囲で騒音計によって記録される。その後、分析者は、騒音計のデータ収集を停止し、Ａｕｄｉｏｍｅｔｒｉｃ試験用筐体から退出する。騒音計からのデータは、後で、分析のためにコンピュータにダウンロードされる。以下の基準：ＩＥＣ  ６１６７２−１：２００２、ＡＮＳＩ  Ｓ１．４、ＡＮＳＩ  Ｓ１．４に適合する統合型騒音計を選択することが推奨される。騒音計は、スペクトルデータ及び１／３オクターブバンド周波数分析のデータロギングソフトウェアを有する必要がある。
【００７１】
本開示のフィルムの実施形態が試験され、低音圧レベルを有しないフィルムと比較される。生成される全試料は、手動で混合された４０００ｇのバッチで製造される。以下の樹脂が実験に使用される。
【００７２】
典型的な樹脂密度が０．９４２ｇ／ｃｍ３及びメルト・インデックスが２．０ｇ／１０ｍｉｎである、ＥｘｘｏｎＭｏｂｉｌによって製造された熱安定添加剤を含む直鎖状低密度ポリエチレン樹脂ＬＬＤＰＥ  ＬＬ３４０２．４８注型ヘキサンポリエチレンが、試験方法ＡＳＴＭ  Ｄ１２３８によって得ることができ、製造者の技術データシートに報告されるとおり１９０Ｃ／２．１６Ｋｇ及びピーク融解温度１２８Ｃにおいて試験されてもよい。
【００７３】
低密度ポリエチレン樹脂ＬＤ１０５．３０は、１０００ｐｐｍの粘着防止剤含量、及び熱安定添加剤を有して、ＥｘｘｏｎＭｏｂｉｌによって製造された、ホモポリマー樹脂である。典型的な樹脂密度は、０．９２３ｇ／ｃｍ３であり、メルト・インデックスは、２．０ｇ／１０ｍｉｎであり、試験方法ＡＳＴＭ  Ｄ１２３８から得られ、製造者の技術データシートに報告されるとおり、１９０Ｃ／２．１６Ｋｇ及びピーク融解温度１１１Ｃにおいて試験され得る。
【００７４】
オレフィンエラストマーは、弾性樹脂であってもよい。ＥｘｘｏｎＭｏｂｉｌ  Ｃｈｅｍｉｃａｌ’ｓ  ＥＸＸＰＯＬ触媒を使用して、ＥｘｘｏｎＭｏｂｉｌによって製造された、１６％のエチレン顔料を有する、Ｖｉｓｔａｍａｘｘ  ６１０２プロピレン系エラストマー。製造者の技術データシートに報告されるとおり、典型的な樹脂密度は、０．８６２ｇ／ｃｍ３であり、メルト・インデックスは１．５ｇ／１０ｍｉｎである。
【００７５】
酸化チタンは、粒子添加剤のうち一種であってもよい。酸化チタンは、商品名１１７４８  Ｗｈｉｔｅ  ＰＥ  ＭＢにより市販されているマスターバッチ内でＡｍｐａｃｅｔによって調合されてもよい。マスターバッチにおいて使用される担体樹脂は、製造者によって報告されるとおりＡＳＴＭ  Ｄ１２３８  １９０Ｃ／２．１６Ｋｇあたりメルト・インデックスが２０、密度が０．９２ｇ／ｃｍ３である直鎖状低密度ポリエチレンである。最終濃縮マスターバッチは、７０％の酸化チタンを含有し、ＡＳＴＭ  Ｄ１２３８  １９０Ｃ／２．１６Ｋｇあたりメルト・インデックス指定範囲１３〜２３を目標としながら調合され得る。
【００７６】
炭酸カルシウムは、粒子添加剤の一種であり得る。炭酸カルシウムは、Ａｍｐａｃｅｔによって調合されてもよい。平均粒子サイズ０．８マイクロメートルのＣａＣＯ３を有する商品名１０００１７５−Ｎ  ＣａＣＯ３  ＰＥ  ＭＢである市販のマスターバッチが試験されてもよい。マスターバッチにおいて使用される担体樹脂は、製造者によって報告されるとおり、ＡＳＴＭ  Ｄ１２３８  １９０Ｃ／２．１６Ｋｇあたりメルト・インデックスが２０、密度が０．９２ｇ／ｃｍ３である直鎖状低密度ポリエチレンであった。
【００７７】
実施例１〜３は、３つの温度ゾーン及び２５．４ｃｍの単層キャスト押出ダイを有する直径２．５４ｃｍの単スクリュ押出成形機が装備されたＤａｖｉｓ  Ｓｔａｎｄａｒｄ小型鋳造押出成形ラインにおいて生産することができる。スクリュ速度は、実施例１及び２に対して６０ＲＰＭ、実施例３に対して４５ＲＰＭに設定することができる。押出成形ラインにおける温度は、以下の設定点に維持され得る。プルロールは、約１８℃に冷却されてもよく、使用されるロールは、平滑なロールであってもよい。
【００７８】
【表１】
2017519078.tif 000002
【００７９】
【表２】
2017519078.tif 000003
【００８０】
上述の実施例は、２０００Ｈｚ〜６３００Ｈｚの周波数オクターブ範囲にわたる予測音圧レベルを求めるように試験されてもよい。
【００８１】
樹脂混合物の４０００グラムバッチに含有される粒子の重量％は、以下の式を使用して算出された。
粒子の重量％＝［（マスターバッチ１のグラム数×マスターバッチ１上の粒子の含量パーセント）＋（マスターバッチ２のグラム数×マスターバッチ２上の粒子の含量パーセント）］／４０００グラム
【００８２】
樹脂混合物４０００グラムバッチに含有されるポリオレフィンの重量％は、以下の式を使用して算出された。
ポリオレフィンの重量％＝（樹脂１のグラム数＋樹脂２のグラム数）／４０００グラム
【００８３】
フィルムがローラ間を通過する際、フィルムを伸長させる噛み合っているローラ間にこれらを通過させることによって、フィルムの実施例は、漸増式に伸長される。噛み合っているローラは、１．５２ｍｍの間隔を有する歯を有する。この間隔は、工具のピッチとして既知である。上部噛み合いロールと下部噛み合いロールとの間の係合深さは、上部ロール上の歯の上部からその隣の下部ロール上の歯の上部までの垂直距離として測定され得る。ローラは、フレームに装着され、上部ローラと下部ローラとの両方が同一の速度で回転するようにギアによって接続されている。手動で回動して、漸増式にフィルムを伸長させるローラ間に、数枚のフィルムが手動で送り込まれる。
【００８４】
【表３】
2017519078.tif 000004
【００８５】
係合深さが大きくなると、フィルムは、漸増式に伸長し、薄く広がり、より薄いフィルムの帯を生成する。このプロセスにより、フィルムのヤング率は、フィルムが漸増式に伸長する方向に減少するので、フィルムによって生成される騒音は低減される。
【００８６】
多様な工具ピッチ及び上部噛み合いロールと下部噛み合いロールとの間の係合深さは、伸長されている区域において同一の工学的歪みを付与することによって、同一の逐次引き伸ばしを提供することができる。工学的歪みは、フィルムが局所的に受ける変形量と漸増式に伸長している区域の元来の幅との間の比率である。
【００８７】
【表４】
2017519078.tif 000005
【００８８】
工学的歪み算出値は、以下の式を使用して算出される。
工学的歪み算出値＝［伸長長さ−（工具ピッチ／２）］／（工具ピッチ／２）
式中、伸長長さ＝平方根［（工具ピッチ／２）＾２＋（係合深さ）＾２］
【００８９】
実際の歪みは、歯の幾何形状及び材料並びに噛み合いロールの製造プロセスが最終的に生じる歪みに影響を与え得ることが既知であるように、もっと高い可能性がある。
【００９０】
上記のデータで証明されたように、約２０重量％〜約８５重量％のポリオレフィン成分と、約２０重量％〜約４５重量％の粒子成分と、を含む、フィルムであって、フィルムの坪量は、約５ｇｓｍ〜約２５ｇｓｍであり、フィルムは、活性化され、約２０％超の工学的歪みを受ける、フィルム。２０００Ｈｚ〜６３００Ｈｚの周波数オクターブ範囲にわたる予測音圧レベルが約４３ｄＢ未満であるフィルムがもたらされる。
【００９１】
比較のために、現在市販されている一部のフィルムの音圧レベルが試験され、試験されたフィルムは、２０００Ｈｚ〜６３００Ｈｚの周波数オクターブ範囲にわたる予測音圧レベルが約４３ｄＢ未満ではなかった。２０１２年３月に生産された、Ｐｒｏｃｔｅｒ  ａｎｄ  Ｇａｍｂｌｅによって製造されたＬＵＶＳおむつの生産に使用されたフィルムは、平均音圧レベルが４７．９ｄＢであり、２０１４年２月にＰｒｏｃｔｅｒ  ａｎｄ  Ｇａｍｂｌｅによって製造されたＰａｍｐｅｒｓ  Ｂａｂｙ  Ｄｒｙ  Ｄｉａｐｅｒの生産に使用されたフィルムの平均音圧レベルは、４６．２ｄＢであり、２０１２年３月に生産された、Ｐｒｏｃｔｅｒ  ａｎｄ  Ｇａｍｂｌｅによって製造された生理用ナプキンの包装の生産に使用されたフィルムの平均音圧レベルは、４６．５ｄＢであり、ＧＯＯＮプレミアムサイズ２のおむつ製品（ロット番号９２３２１２３０２）からのフィルムの平均音圧レベルは、４５．３ｄＢである。フィルムは、フィルムをコア及び不織布ソフトカバーに接着している接着剤を溶媒で溶かすことによって、おむつから除去された。
【００９２】
本明細書で開示する寸法及び値は、列挙された正確な数値に厳密に限られるとして理解されるべきではない。それよりむしろ、特に指示がない限り、このような寸法はそれぞれ、列挙された値とその値を囲む機能的に同等な範囲との両方を意味することを意図する。例えば、「４０ｍｍ」として開示される寸法は、「約４０ｍｍ」を意味することを意図する。
【００９３】
発明を実施するための形態において引用されたすべての文献は、関連部分において参照により本明細書に組み込まれている。いかなる文献の引用も、本発明に関する先行技術であることを認めるものとして解釈されるべきではない。本文献における用語のいずれかの意味又は定義が、参照により組み込まれた文献における同一の用語のいずれの意味又は定義とも相反する限りにおいては、本文献においてその用語に与えられた意味又は定義が優先するものとする。
【００９４】
本発明の特定の実施形態を例示及び説明してきたが、本発明の趣旨及び範囲から逸脱することなく、他の様々な変更及び修正を行うことができることは当業者には明白であろう。したがって、本発明の範囲内に含まれるそのような全ての変更及び修正は、添付の特許請求の範囲にて網羅することを意図したものである。
【図１】
2017519078.tif 000006
【図２】
2017519078.tif 000007
【図３】
2017519078.tif 000008
【国際調査報告】
2017519078.tif 000009
2017519078.tif 000010
2017519078.tif 000011